(57)【要約】【課題】超少量白金担持電極の触媒層を備えた固体高分子形燃料電池用触媒の製造方法において、触媒金属の電気化学的な反応に対する活性を飛躍的に向上させることができる製造方法および触媒層に亀裂が生じない製造方法を提供する。【解決手段】固体高分子形燃料電池の製造方法において、アミド結合あるいはスルホニル結合をもつ有機溶媒と陽イオン交換樹脂の溶液とを混合した後に、その混合液とカーボンとを含むスラリー分散物を形成する第１の工程と、その分散物を乾燥して陽イオン交換樹脂とカーボンとを含む混合物を形成したのちに、その混合物中の陽イオン交換樹脂の固定イオンに触媒金属の陽イオンを吸着し、つぎにその吸着した陽イオンを化学的に還元する工程とがあることを特徴とする。【選択図】図１
2006253042.tif 000002
【特許請求の範囲】
【請求項１】
アミド結合あるいはスルホニル結合をもつ有機溶媒と陽イオン交換樹脂の溶液とを混合した後に、その混合液とカーボンとを含むスラリー分散物を形成する第１の工程と、その分散物を乾燥して陽イオン交換樹脂とカーボンとを含む混合物を形成したのちに、その混合物中の陽イオン交換樹脂の固定イオンに触媒金属の陽イオンを吸着し、つぎにその吸着した陽イオンを化学的に還元する工程とがあることを特徴とする固体高分子形燃料電池用触媒の製造方法。
【請求項２】
第１の工程において、分散物中のアミド結合あるいはスルホニル結合をもつ有機溶媒の含有量が１０〜６０質量％であることを特徴とする請求項１記載の固体高分子形燃料電池用触媒の製造方法。
【請求項３】
アミド結合あるいはスルホニル結合をもつ有機溶媒が、ジメチルホルムアミドあるいはジメチルスルホキシドであることを特徴とする請求項１または２に記載の固体高分子形燃料電池用触媒の製造方法。
【発明の詳細な説明】
【技術分野】
【０００１】
本発明は固体高分子形燃料電池用触媒の製造方法に関するものである。
【背景技術】
【０００２】
固体高分子形燃料電池（ＰＥＦＣ）の単セルは、陽イオン交換膜／電極接合体を一対のセパレータで挟持した構造である。陽イオン交換膜／電極接合体は、陽イオン交換膜の一方の面にアノ−ドを、もう一方の面にカソ−ドを接合したものである。セパレータにはガス流路が加工されており、たとえば、アノ−ドに燃料として水素、カソ−ドに酸化剤として酸素を供給することによって、電力が得らえる。アノ−ドおよびカソ−ドでは、つぎのような電気化学反応が進行する。
【０００３】
アノ−ド：２Ｈ２→４Ｈ＋＋４ｅ−
カソ−ド：Ｏ２＋４Ｈ＋＋４ｅ−→Ｈ２Ｏ
上記のような電気化学反応には触媒が必要である。触媒では、プロトン（Ｈ＋）および電子（ｅ−）の授受がおこる。つまり、電気化学反応は、酸化剤あるいは燃料などの反応物質と、プロトン（Ｈ＋）と、電子（ｅ−）との三者が存在する界面（以下、この界面を反応界面と呼ぶことにする）で進行する。したがって、燃料電池の出力密度は、反応界面を増大することによって向上する。反応界面を多く形成するには、反応物質の移動チャンネル、プロトンの伝導チャンネルおよび電子の伝導チャンネルが三次元的に形成された電極を製作することが必要である。
【０００４】
さらに、プロトンは、数個の水和水をともなって陽イオン交換膜をアノードからカソードに移動する。このために、ＰＥＦＣの電極では、アノードへの水の供給とカソードからの水の排出との両立が必要である。
【０００５】
固体高分子形燃料電池のアノードおよびカソードには、電気化学反応を円滑に進めるために触媒金属が備えられる。その触媒金属には、反応に関与する電子、反応物質および水が、導電性多孔質体を介して授受される。その導電性多孔質体は電極とセパレータとの間に配されており、電子の伝導、反応物質の拡散および水の移動を円滑にするために、その導電性多孔質体には撥水性を付与した多孔質なカーボンペーパーなどが用いられる。
【０００６】
従来、上述の三次元構造を持つ電極は、カーボン担体に白金などの触媒金属の粒子を担持させた触媒担持カーボンとＰＴＦＥ（ポリテトラフルオロエチレン）粒子との分散物を導電性多孔質体の電極基材に塗布（厚み３〜３０μｍ）して加熱乾燥したのちに、その上に陽イオン交換樹脂の溶液を塗布・含浸・乾燥させる方法によって、または触媒担持カーボンと陽イオン交換樹脂の溶液そして必要に応じてＰＴＦＥ粒子とからなるペーストを導電性多孔質体の電極基材に塗布（塗布厚み３〜３０μｍ）したのちに、乾燥する方法によって製作される（本明細書では、これらの製造方法を用いて製作した電極を従来電極と呼ぶ）。
【０００７】
しかしながら、従来の触媒電極では、触媒金属が反応界面以外にも存在するので、触媒金属の利用率は低く、例えば非特許文献１では、わずかに１５〜２０％程度であるという問題が報告されている。
【０００８】
その問題を解決するために、カーボンの表面と陽イオン交換樹脂のイオンクラスターと呼ばれるプロトン伝導経路との接面に触媒金属を選択的に形成することによって、触媒金属の利用率を著しく向上させた電極の製法が、特許文献１や非特許文献２で開示されている。本明細書では、この電極を超少量白金担持電極と呼ぶことにする。
【０００９】
この電極の触媒層は、カーボンおよび陽イオン交換樹脂を含む混合物を用意したのちに、その陽イオン交換樹脂の対イオンと触媒金属の陽イオンとのイオン交換反応により、その陽イオンを陽イオン交換樹脂に吸着させ、さらに吸着したその陽イオンを化学的に還元することによって製造される。この電極の触媒金属は、電気化学的な反応が進行する反応界面に選択的に担持されるので、その金属の利用率が従来の燃料電池用電極よりも著しく高い。この触媒層を備えた電極を持つＰＥＦＣは、少量の触媒金属で高出力を示す。
【００１０】
【特許文献１】特開２０００−０１２０４１号公報
【非特許文献１】Ｅｄｓｏｎ Ａ．Ｔｉｃｉａｎｅｌｌｉ、Ｊ．Ｅｌｅｃｔｒｏａｎａｌ． Ｃｈｅｍ、２５１、２７５（１９８８）
【非特許文献２】人見周二他、第４０回電池討論会要旨集、１６７−１６８、（１９９９）
【発明の開示】
【発明が解決しようとする課題】
【００１１】
超少量白金担持電極の触媒層において、金属触媒の粒径および分散性はカーボンの表面を被覆する陽イオン交換樹脂の被膜の均一性に依存するもので、微細な触媒金属を高分散に担持させるためには薄くて均一な陽イオン交換樹脂の被膜をカーボンの表面に形成しなければならない。
【００１２】
カーボンには数ｎｍから数十ｎｍの大きさの微細孔が存在するので、従来の陽イオン交換樹脂とカーボンとを混合する方法では、カーボンの微細孔に陽イオン交換樹脂を十分に深く含浸することが困難であった。この不十分な含浸によって、薄くて均一な陽イオン交換樹脂の被膜をカーボンの表面に形成することができなかったので、触媒金属の粒子を微細化および高分散することができなかった。そのため、超少量白金担持電極の電気化学的な反応に対する活性、およびこの電極を備える燃料電池の高出力化は不十分なものであった。
【００１３】
超少量白金担持電極を備えるＰＥＦＣの性能をさらに向上させるためには、触媒層のプロトン伝導率を高くすることが有効である。触媒層のプロトン伝導率は、触媒層製作に用いる陽イオン交換樹脂のイオン交換容量の値を大きくすることによって高くなる。このイオン交換容量とは、陽イオン交換樹脂の単位質量あたりのイオン交換基のモル数（ｍｏｌ／ｇ）で表される値である。
【００１４】
イオン交換容量を大きくすることによって、触媒層のプロトン伝導率が高くなるが、逆に触媒層製作用の分散物の結着性が低下する。そのため、イオン交換容量の高い陽イオン交換樹脂を用いた触媒層には亀裂が発生し、その結果、触媒層の電気伝導率が著しく低下し、ＰＥＦＣの電圧が低下するという問題があった。
【００１５】
そこで、本発明の目的は、超少量白金担持電極の触媒層を備えた固体高分子形燃料電池用触媒の製造方法において、カーボンの微細孔の深くまで陽イオン交換樹脂の溶液を含浸させて薄い陽イオン交換樹脂の被膜をカーボンの表面に均一に形成し、触媒金属を微細化および高分散化し、触媒金属の電気化学的な反応に対する活性を飛躍的に向上させることができる製造方法および触媒層に亀裂が生じない製造方法を提供することにある。
【課題を解決するための手段】
【００１６】
請求項１に発明は、固体高分子形燃料電池用触媒の製造方法において、アミド結合あるいはスルホニル結合をもつ有機溶媒と陽イオン交換樹脂の溶液とを混合した後に、その混合液とカーボンとを含むスラリー分散物を形成する第１の工程と、その分散物を乾燥して陽イオン交換樹脂とカーボンとを含む混合物を形成したのちに、その混合物中の陽イオン交換樹脂の固定イオンに触媒金属の陽イオンを吸着し、つぎにその吸着した陽イオンを化学的に還元する工程とがあることを特徴とする。
【００１７】
請求項２の発明は、上記固体高分子形燃料電池用触媒の製造方法の第１の工程において、分散物中のアミド結合あるいはスルホニル結合をもつ有機溶媒の含有量が１０〜６０質量％であることを特徴とする。
【００１８】
請求項３の発明は、上記固体高分子形燃料電池用触媒の製造方法において、アミド結合あるいはスルホニル結合をもつ有機溶媒が、ジメチルホルムアミドあるいはジメチルスルホキシドであることを特徴とする。
【発明の効果】
【００１９】
本発明によれば、固体高分子形燃料電池用触媒の製造方法の第１の工程において、まず、陽イオン交換樹脂の溶液とアミド結合あるいはスルホニル結合を備える有機溶媒とを混合することにより、陽イオン交換樹脂の溶液の粘度が低下するので、陽イオン交換樹脂溶液はカーボンの一次粒子間の空隙に奥深くまで浸透することが可能になる。そして、浸透した溶液から陽イオン交換樹脂の薄い被膜がカーボンの表面に均一に形成され、触媒金属が微細化および高分散化されるので、触媒金属の電気化学的反応に対する活性を飛躍的に向上させることができ、固体高分子形燃料電池を高出力化することができる。
【００２０】
また、この第１の工程において、アミド結合あるいはスルホニル結合をもつ有機溶媒と陽イオン交換樹脂の溶液とカーボンとを混合してスラリー分散物とすることにより、このスラリー分散物中での陽イオン交換樹脂とカーボンとの分散性が向上する。そのため、陽イオン交換樹脂が均一な厚みでカーボン粒子を被覆し、カーボン粒子同士が陽イオン交換樹脂でつながり、強固な電子伝導チャンネルが形成される。その結果、本発明の燃料電池用電極の触媒層には亀裂が発生せず、触媒層は高い電気伝導率を示すようになり、固体高分子形燃料電池を高出力化することができる。
【発明を実施するための最良の形態】
【００２１】
本発明は、固体高分子形燃料電池用触媒の製造方法において、アミド結合あるいはスルホニル結合をもつ有機溶媒と陽イオン交換樹脂の溶液とを混合した後に、その混合液とカーボンとを含むスラリー分散物を形成する第１の工程と、その分散物を乾燥して陽イオン交換樹脂とカーボンとを含む混合物を形成したのちに、その混合物中の陽イオン交換樹脂の固定イオンに触媒金属の陽イオンを吸着し、つぎにその吸着した陽イオンを化学的に還元する工程とがあることを特徴とする。
【００２２】
第1の工程では、まず、アミド結合あるいはスルホニル結合をもつ有機溶媒と陽イオン交換樹脂の溶液とを混合した後に、その混合液とカーボンとを含むスラリー分散物を形成する。この混合順序を採用した場合に、陽イオン交換樹脂溶液はカーボンの一次粒子間の空隙に奥深くまで浸透することが可能となる。
【００２３】
つぎの工程では、第１の工程で得られたスラリー分散物を、例えばスプレー法、スクリーン印刷法もしくはドクタ−ブレ−ド法などによって基体に塗布する。基体には、たとえば高分子フィルムを用いることができる。つぎに、塗布したスラリーを乾燥することによって、スルホキシド結合あるいはアミド結合をもつ溶媒、水およびアルコールを除去する。
【００２４】
乾燥温度は、スルホキシド結合あるいはアミド結合をもつ溶媒を除去するためには６０℃以上が好ましく、陽イオン交換樹脂の劣化を防ぐためには１３０℃以下が好ましい。この工程によって、基体上に陽イオン交換樹脂とカーボンとを含む固体の混合体が形成される。この混合体は、シート状以外に、塊状あるいは粉末状としてもよい。
【００２５】
この混合体がシート状である場合には、スラリー分散物を高分子シートあるいは金属箔などの基材に塗布してのちに乾燥することによって得られる。混合体が塊状である場合には、スラリーを容器などに入れた状態で乾燥することによって得られる。さらに、混合体が粉末状である場合には、スラリーを噴霧乾燥する方法あるいはシート状や塊状の混合体を粉砕することによって得られる。
【００２６】
つぎに、触媒金属の陽イオンが含まれる化合物などを水またはアルコールを含む水に溶解した溶液を調製する。つぎに、この溶液中に、混合体を浸漬することによって、その混合体に含まれる陽イオン交換樹脂に触媒金属の陽イオンを吸着させる。この吸着は、その陽イオン交換樹脂の対イオンと触媒金属の陽イオンとのイオン交換反応によるものである。このとき、金属元素を含む陽イオンを２種類以上用いることによって、混合体に２種類以上の金属元素を吸着させてもよい。
【００２７】
触媒金属の陽イオンは、陽イオン交換樹脂が被覆されずに露出しているカーボン表面には吸着し難く、陽イオン交換樹脂の対イオンとのイオン交換反応により陽イオン交換樹脂のプロトン伝導経路に優先的に吸着するものが好ましい。そのような吸着特性を持つ触媒金属となる陽イオンとして、白金族金属を含む陽イオン、あるいは白金族金属の錯イオンを用いることができる。
【００２８】
陽イオンを吸着させた後、混合体を脱イオン水で洗浄する。この洗浄によって、混合体に含まれる陽イオン交換樹脂に吸着した陽イオン以外は、取り除かれる。その取り除かれる陽イオンには、たとえばカーボンに吸着したものなどが含まれる。
【００２９】
最後に、混合体に吸着した触媒金属の陽イオンを化学的に還元して、カーボンと陽イオン交換樹脂と触媒金属を含む触媒層を形成する。化学的還元の例としては、水素ガスを含むガスまたはヒドラジンを含む不活性ガスによって気相還元する方法がある。ここで、水素ガスを含むガスとは水素ガスと、窒素、ヘリウムおよびアルゴンなどの不活性ガスとの混合ガスであることが好ましい。さらにこの混合ガスは、水素ガスを１０ｖｏｌ％以上含むか、純水素ガスであることが好ましい。
【００３０】
気相還元の温度は、触媒金属の陽イオンの還元反応が起こる１００℃以上であることが好ましく、陽イオン交換樹脂の劣化を防ぐため２００℃以下であることが好ましい。そして、気相還元の時間は、充分に触媒金属の陽イオンを還元させるため６時間以上であることが好ましい。
【００３１】
還元工程において、カーボンは白金族金属の陽イオンの還元反応に対して触媒としての活性があるので、２００℃以下の温度でも、陽イオン交換樹脂に含まれる陽イオンを還元することができる。たとえば、パーフルオロカーボンスルホン酸型陽イオン交換樹脂膜中に吸着した白金アンミン錯イオン［Ｐｔ（ＮＨ３）４］２＋の水素による還元温度は約３００℃で（境哲男、大阪工業技術試験所季報、３６、１０（１９８５））あるが、交換基を修飾したカーボン粒子（Ｄｅｎｋａ  Ｂｌａｃｋ、Ｖｕｌｃａｎ  ＸＣ−７２、Ｂｌａｃｋ  Ｐｅａｌ  ２０００等）の表面に吸着した［Ｐｔ（ＮＨ３）４］２＋のそれは、１８０℃であることが報告されている（Ｋ．Ａｍｉｎｅ、Ｍ．Ｍｉｚｕｈａｔａ、Ｋ．Ｏｇｕｒｏ、Ｈ．Ｔａｋｅｎａｋａ、Ｊ．Ｃｈｅｍ．Ｓｏｃ．Ｆａｒａｄａｙ  Ｔｒａｎｓ．、９１、４４５１（１９９５））。
【００３２】
この活性によって、カーボンの表面近傍の陽イオンが優先的に触媒金属まで還元されるので、そのカーボンの表面に触媒金属が生成する。その触媒金属の表面は、陽イオンの還元反応に対して触媒としての活性があるので、陽イオン交換樹脂中の陽イオンがその表面で次々に触媒金属まで還元される。この工程では、還元剤の種類、還元剤濃度、還元圧力、還元時間、還元温度を適時調整することによって、カーボンの表面に生成する触媒金属の粒径や表面性状を制御することができる。
【００３３】
上記第１の工程とそれに続く工程をそれぞれ２回以上おこなうことによって、混合体に２つ以上の触媒金属を担持してもよい。
【００３４】
以上の第１の工程とそれに続く工程とを経ることによって、触媒金属を陽イオン交換樹脂のイオン伝導経路とカーボンの表面との接面に選択的に担持した、本発明の固体高分子形燃料電池用超少量白金担持触媒を製作することができる。
【００３５】
さらに、上記の工程で得られた固体高分子形燃料電池用触媒を陽イオン交換膜の表面に接合し、陽イオン交換膜／触媒層積層体を形成する。
【００３６】
この接合工程は、加熱圧着することによりおこなうことができる。加熱温度は、陽イオン交換樹脂のガラス転移温度の近傍であることが好ましい。しかしながら、水が凍結しない０℃以上であれば、加圧することによって、電極と陽イオン交換膜とを接合することができる。その接合には、平プレス機あるいはロールプレス機を用いることができる。
【００３７】
本発明で用いる陽イオン交換樹脂は、プロトン伝導性を有する樹脂、たとえばパーフルオロカーボンスルホン酸型あるいはスチレン−ジビニルベンゼンスルホン酸型陽イオン交換樹脂を用いることができる。さらに、パーフルオロカーボンカルボン酸型あるいはスチレン−ジビニルベンゼンカルボン酸型陽イオン交換樹脂を使用することができるが、化学的な安定性が高く、かつプロトン伝導性が高いパーフルオロカーボンスルホン酸型樹脂、例えばデュポン社製のナフィオン膜を用いることができる。さらに、陽イオン交換樹脂のイオン交換容量は、触媒層のプロトン伝導率が高くなることから０．９×１０−３ｍｏｌ／ｇ以上であることが好ましい。
【００３８】
陽イオン交換樹脂を溶解する溶媒には、水とアルコールとが任意の割合で混合したものを用いることができる。
【００３９】
本発明の分散物に含まれるアミド結合あるいはスルホニル結合をもつ有機溶媒の例としては、ホルムアミド（ＦＡ）、Ｎ−メチルホルムアミド（ＮＭＦ）、Ｎ，Ｎ−ジメチルホルムアミド（ＤＭＦ）、Ｎ−メチルアセトアミド、Ｎ，Ｎ−ジメチルアセトアミド（ＤＭＡ）、Ｎ−メチルプロピオンアミド、ヘキサメチルホスホルトリアミド、１−メチル−２−ピロリジノン、１，３−ジメチル−２−イミダゾリジノン、ジメチルスルホキシド（ＤＭＳＯ）、ジエチルスルホキシド、スルホラン、テトラメチル尿素などで、さらに、これらの溶媒を、単独で、あるいは混合して用いてもよい。これらの中でもとくに、ジメチルスルホキシド、Ｎ，Ｎ−ジメチルホルムアミド、１−メチル−２−ピロリジノンが安価で手に入りやすく、触媒層の電気伝導率向上の効果が大きいので好ましい。
【００４０】
本発明のスラリー分散物に含まれるアミド結合あるいはスルホニル結合をもつ有機溶媒は、陽イオン交換樹脂の溶液と任意の割合で混合することができるが、スラリー分散物を用いて製作する触媒層の電気伝導率向上の効果が高いので、１０〜６０質量％であることが好ましく、２０〜５０質量％であることがより好ましい。
【００４１】
本発明の触媒層に用いるカーボンとしては、粉末状、顆粒状あるいは繊維状などの形態のものを用いることができ、さらにそれらの混合物をも用いてもよい。カーボンには、電子伝導性が高く、かつ表面積が大きいカーボンブラック、アセチレンブラック、ファーネスブラック、活性炭などが好ましく、とくに、カーボンブラックは触媒金属が高分散するので好ましい。
【００４２】
第１の工程における混合方法には特に限定はなく、アミド結合あるいはスルホニル結合をもつ有機溶媒と陽イオン交換樹脂溶液とカーボンとが混ざり合うことができれば、どのような方法を用いてもかまわない。混合には攪拌羽、攪拌子、ミキサー、ボールミルなどを用いることができる。この混合の過程において、その混合物に超音波を照射することによって、さらに効果的に混合溶液とカーボンと混ぜることができる。
【００４３】
本発明の燃料電池用電極の触媒層に担持する触媒金属は、電気化学的な酸素の還元反応および水素の酸化反応に対する触媒活性が高いので、白金、ロジウム、ルテニウム、イリジウム、パラジウム、オスミウムなどの白金族金属およびその合金を含むことが好ましい。触媒層の厚みは、ガスの拡散が充分促進されるので、５０μｍ以下、さらに好ましくは３０μｍ以下であることが好ましい。
【００４４】
本発明で用いる、触媒金属の陽イオンが含まれる化合物としては、白金族金属を含む陽イオン、あるいは白金族金属の錯イオンを用いることができる。たとえば、その錯イオンとして、［Ｐｔ（ＮＨ３）４］２＋や［Ｐｔ（ＮＨ３）６］４＋などとあらわすことができる白金のアンミン錯イオン、または［Ｒｕ（ＮＨ３）６］２＋や［Ｒｕ（ＮＨ３）６］３＋が好ましい。さらに、アンミン錯体イオンの他にも、硝酸基あるいはニトロソ基を配位した白金族金属の錯イオンを用いることができる。
【００４５】
本発明の触媒層と陽イオン交換樹膜との接合体の断面の模式図を図１に示す。図１において、１１は本発明の燃料電池用電極の触媒層、１２は陽イオン交換膜、１３はカーボン、１４はカーボンを被覆する陽イオン交換樹脂、１５は触媒金属、１６は細孔である。
【００４６】
図１に示すように、カーボン１３と陽イオン交換樹脂１４とが混ざり合うことによって、カーボン１３と陽イオン交換樹脂１４とが三次元的に分布する。カーボン１３の表面には、触媒金属１５の微細粒子が担持されている。さらに、そのカーボン１３と陽イオン交換樹脂１４との混合物には、複数の細孔１６が形成される。この触媒層１１では、カーボン１３、陽イオン交換樹脂１４および細孔１６が、それぞれ電子の伝導経路、プロトンの伝導経路および反応物と水との移動経路を形成する。これらの３つ経路が、触媒層１１に三次元的に形成されるので、反応物、プロトン（Ｈ＋）および電子（ｅ−）とが存在する反応界面が増大する。
【００４７】
この超少量白金担持電極では、カーボン表面に陽イオン交換樹脂の被膜が均一に形成されているとともに、カーボン粒子同士がつながっている。したがって、この触媒層は高い電気伝導率を有する。さらに、電極反応に関与しない触媒金属が極めて少ないので、触媒金属の利用率が著しく高い。さらに、この触媒層の触媒金属は、陽イオン交換樹脂のイオン伝導経路とカーボンとの接面に選択的に触媒金属が担持された構造を有するので、触媒金属の利用率がさらに高くなる。
【００４８】
触媒層１１の触媒金属は、選択的に陽イオン交換樹脂のプロトン伝導経路とカーボンの表面との接面に担持されている。その構造を説明するために、触媒層のカーボンの表面近傍を模式的に図２に示す。図において、２１はカーボン、２２はカーボンを被覆する陽イオン交換樹脂、２３は触媒金属、２４はイオン伝導経路（親水性領域）、２５は疎水性領域である。陽イオン交換樹脂２２はイオン伝導経路（親水性領域）２４と疎水性領域２５とから構成される。イオン伝導経路２４とカーボン２１の表面との接面に触媒金属粒子２３が選択的に担持されている。
【００４９】
ところで、パーフルオロスルホン酸樹脂などの陽イオン交換樹脂は、Ｈ．Ｌ．Ｙｅａｇｅｒ等（Ｊ．Ｅｌｅｃｔｒｏｃｈｅｍ．Ｓｏｃ．，１２８，１８８０、（１９８１））および小久見等（Ｊ．Ｅｌｅｃｔｒｏｃｈｅｍ．Ｓｏｃ．，１３２，２６０１（１９８５））の報告に記載されているように、主鎖が集合した疎水性領域と側鎖が集合した親水性領域とにミクロ相分離した構造であることが知られている。
【００５０】
その疎水性領域は、ポリテトラフルオロエチレンに類似の構造であるので、反応物および水の透過は著しく少ない。一方、そのプロトン伝導経路では、側鎖の先端に結合しているイオン交換基がクラスターを形成しており、そのクラスターに水が取り込まれることによって、対イオンが移動可能な状態になる。つまり、水、プロトンおよび反応物（水素または酸素）は、プロトン伝導経路を移動することができる。
【００５１】
したがって、陽イオン交換樹脂２２のプロトン伝導経路２４とカーボン２１の表面との接面に担持された触媒金属粒子２３は反応界面を形成することができるので、電気化学的な反応に対して活性である。逆に、陽イオン交換樹脂２２の疎水性領域２５とカーボン２１の表面に存在する触媒金属は反応物およびプロトンの供給がおこらないので、電気化学的な反応に対して不活性である。
【００５２】
つぎに、亀裂の生じた従来の触媒層と陽イオン交換膜との接合体の断面の模式図を図３に示す。図３において、３１は従来の触媒層、３２は陽イオン交換膜、３３および３８はカーボン、３４はカーボン３３の表面を被覆する陽イオン交換樹脂、３５は触媒金属、３６は細孔、３７は亀裂によってカーボンとカーボンとの連通が切断された部分である。この触媒層において、カーボン３８に担持されている触媒金属３５で起こる電極反応に関与する電子は電極内部を迂回するので、電気抵抗が増大する。したがって、この触媒層の電気伝導率は低くなる。
【００５３】
本発明の触媒層を備える陽イオン交換膜／電極接合体（ＭＥＡ）は、たとえばつぎの方法を用いて製造することができる。まず、本発明の燃料電池用電極の触媒層を陽イオン交換膜の少なくとも一方の面に接合する。接合は、触媒層を陽イオン交換膜に加熱圧着することによりおこなうことができる。接合の加熱温度は、たとえばナフィオン膜の場合では９５℃から１３５℃であることが好ましい。接合には、平プレス機あるいはロールプレス機を用いることができる。
【００５４】
つぎに、本発明の触媒層と陽イオン交換膜との接合体の両面に電極基材を接合する。電極基材には導電性多孔質体であるカーボンペーパー、カーボンクロスおよびカーボンフィットなどの導電性多孔質カーボンを用いることができる。
【００５５】
本発明の燃料電池用電極の触媒層を備える固体高分子形燃料電池は、例えば、前述のＭＥＡを反応ガス用流路が加工されたセパレータで挟持し、さらにその両面からエンドプレートで挟持しボルトで締めつけることによって製造することができる。
【００５６】
本発明の固体高分子形燃料電池の断面を模式的に図４に示す。図４において、４１は固体高分子形燃料電池、４２は燃料電池用電極、４３は触媒層、４４は電極基材、４５は陽イオン交換膜、４６はセパレータ、４７はセパレータのガス流路、４８はシール材である。
【００５７】
本発明の触媒層４３が、陽イオン交換膜４５の両面に接触するように配置される。その触媒層４２の他方の面には、撥水性を付与した導電性多孔質体の電極基材４４の一面が接触するように配置される。さらに、電極基材４４の他面にはガス供給路４７を備えるセパレータ４６が接触するように配置される。すなわち、固体高分子形燃料電池４１は、一対の触媒層４３と、一対の電極基材４４と、一対のセパレータ４６とで陽イオン交換膜４５を挟持することによって構成される。さらに、そのセパレータ間に、ガスケットやＯリングなどのシール材４８を配することによって、反応ガスの気密が保たれている。
【００５８】
本発明の固体高分子形燃料電池用電極の製造方法の第１の工程において、まず、アミド結合あるいはスルホニル結合をもつ有機溶媒と陽イオン交換樹脂の溶液とを混合して混合溶液（この混合溶液を「溶液Ｘ」とする）を作製し、次に溶液Ｘとカーボンとを混合してスラリー分散物を形成する場合、粘度が低下した溶液Ｘとカーボンとを混合することになる。
【００５９】
カーボン材料には、カーボン粉末を用いることができる。カーボン粉末は、たとえば直径３０ｎｍ程度の一次粒子が凝集することによって二次粒子を形成している。この二次粒子には、多くの微細孔が形成されている。溶液Ｘとカーボン粉末との混合工程において、溶液Ｘの粘度が高い場合には、カーボン粉末の微細孔の奥深くまで溶液Ｘを含浸させることが困難である。逆に、溶液Ｘの粘度が低い場合には、カーボン粉末の微細孔の奥深くまで溶液Ｘを含浸させることができる。
【００６０】
溶液Ｘの粘度が低い場合の、溶液Ｘとカーボン粉末との混合物の状態を模式的に図５に示す。図５において、５１はカーボンの二次粒子、５２は微細孔、５３は溶液Ｘである。カーボンの二次粒子５１には微細孔５２が形成されていおり、その表面には溶液Ｘ５３が存在する。図５に示したように、溶液Ｘの粘度が低い場合には、溶液Ｘは微細孔５２の奥まで含浸する。
【００６１】
これに対して、溶液Ｘの粘度が高い場合の、溶液Ｘとカーボンとの混合物の状態を模式的に図６に示す。図６において、５１はカーボンの二次粒子、５２は微細孔、５４は溶液Ｘ、５５は空隙である。カーボンの二次粒子５１に形成された微細孔５２の入口近傍では、粘度が高い溶液Ｘ５４が存在する。溶液Ｘが微細孔５２の奥まで完全に到達しないので、微細孔５２には空隙５５が形成される。この空隙５５の形成は、溶液Ｘの粘度が高いので、微細孔５２への浸透が十分ではないことに起因する。この空隙５５の形成によって、カーボンの二次粒子５１の表面には、陽イオン交換樹脂が存在しない部分が形成される。つづいて、溶液Ｘとカーボン粒子との混合物から溶媒が除去されることによって、陽イオン交換樹脂の被膜がカーボン粒子の表面に形成される。
【００６２】
溶液Ｘの粘度が低い場合について、陽イオン交換樹脂の被膜の状態を模式的に図７に示す。図７において、５１はカーボンの二次粒子、５２は微細孔、７１は陽イオン交換樹脂の被膜である。
【００６３】
図７に示したように、溶液Ｘの粘度が低い場合には、カーボンの二次粒子５１の表面を全体的に覆うように、陽イオン交換樹脂の被膜７１が形成される。この場合、陽イオン交換樹脂の被膜の原料となる陽イオン交換樹脂の溶液が、カーボンの二次粒子５１の微細孔にも存在するので、カーボン粒子の表面に均一で薄い被膜が形成される。
【００６４】
一方、溶液Ｘの粘度が高い場合について、陽イオン交換樹脂の被膜の状態を模式的に図８に示す。図８において、５１はカーボンの二次粒子、５２は微細孔、８１は陽イオン交換樹脂の被膜である。
【００６５】
図８に示したように、溶液Ｘの粘度が高い場合には、カーボンの二次粒子５１の表面を部分的に覆うように、陽イオン交換樹脂の被膜８１が形成される。この場合、その被膜の原料となる陽イオン交換樹脂の溶液が、カーボンの二次粒子５１の微細孔に存在しない空隙が形成されるので、不均一で部分的に厚い被膜が形成される。つまり、そのカーボンの二次粒子には、陽イオン交換樹脂の被膜が形成されない部分が存在する。
【００６６】
被膜形成後の工程において、カーボンと陽イオン交換樹脂との混合物中に含まれる陽イオン交換樹脂にの対イオンに触媒金属の陽イオンを吸着させ、そのつぎの工程で、吸着した触媒金属の陽イオンを還元することにより、触媒金属がカーボンの表面と陽イオン交換樹脂のプロトン伝導経路との接面に選択的に析出させる。したがって、カーボンの表面と陽イオン交換樹脂のプロトン伝導経路との接面が存在しない部分には、触媒金属は析出しない。
【００６７】
つまり、図７に示すように陽イオン交換樹脂の被膜が全体的に形成される場合は、その触媒金属はカーボンの表面に高分散な状態に析出するが、逆に、図８に示すように陽イオン交換樹脂の被膜が部分的に形成される場合は、その触媒金属はカーボンの表面に偏った状態で析出する。後者の場合、その陽イオン交換樹脂の被膜の厚さも偏った状態になる。
【００６８】
この製法では、触媒金属の粒子径は陽イオン交換樹脂の被膜の厚さに応じて変化するので、その偏りによって析出した触媒金属の粒子径が不均一なものになる。たとえば、その被膜が分厚い部分には、粒子径が大きい触媒金属が生成する。その大きな粒子径が存在することによって、触媒金属の重量あたりの表面積は、均一で小さい粒径の場合よりも低減する。
【００６９】
言い換えると、陽イオン交換樹脂の溶液の粘度を低減することによって、カーボンの表面に均一な被膜を形成した場合には、微細で均一な粒子径の触媒金属を担持することができる。触媒金属は重量あたりの表面積が大きくなるので、電気化学的な反応に対する触媒活性が向上する。さらに、均一な被膜が形成されたカーボン表面には、触媒金属が析出する接面が増大するので、触媒金属が析出しやすくなる。この場合、混合物に含まれる樹脂に吸着した触媒金属の陽イオンのモル量に対して接面に析出する触媒金属のモル量が増大する。
【実施例】
【００７０】
［実施例１］
つぎの方法にしたがい分散物および固体高分子形燃料電池用触媒を製作した。第１の工程では、イオン交換容量１．１０×１０−３ｍｏｌ／ｇの陽イオン交換樹脂と溶媒とを含む５質量％陽イオン交換樹脂溶液８０ｇとカーボン（Ｖｕｌｃａｎ  ＸＣ−７２、キャボット社製）６ｇとジメチルスルホキシド３６．８６ｇとを混合して、ジメチルスルホキシドの含有量が３０質量％である分散物Ａを製作した。
【００７１】
つぎに、分散物Ａを高分子フィルム（ＦＥＰシート）に膜厚２０μｍとなるように塗布し、室温で１時間乾燥した。さらに、分散物Ａを１００℃で３時間乾燥し、陽イオン交換樹脂溶液に含まれていた溶媒とジメチルスルホキシドとを除去することによって、陽イオン交換樹脂とカーボンとを含む混合体Ａを得た。
【００７２】
つぎに、この混合体Ａを０．０５ｍｏｌ／ｌの［Ｐｔ（ＮＨ３）４］Ｃｌ２を含む水溶液中に６時間浸漬し、混合体Ａ中の陽イオン交換樹脂の固定イオンに［Ｐｔ（ＮＨ３）４］２＋を吸着させ、その後、混合体Ａを精製水で充分洗浄・乾燥した。
【００７３】
つぎに、シート状の混合体Ａを１気圧、１８０℃の水素雰囲気中に６時間保持することによって、混合体Ａ中の陽イオン交換樹脂の固定イオンに吸着した［Ｐｔ（ＮＨ３）４］２＋を還元し、白金を陽イオン交換樹脂のイオン伝導経路とカーボンの表面との接面に優先的に担持させた。つづいて、この混合体Ａをイオン交換水に１時間浸漬し、還元工程で還元されなかった混合物中の不要な［Ｐｔ（ＮＨ３）４］２＋を溶出し、本発明の固体高分子形燃料電池用触媒Ａが含まれる触媒層Ａを得た。この触媒層Ａには、触媒金属としての白金が０．０４５ｍｇ／ｃｍ２担持されていた。
【００７４】
つぎに、陽イオン交換膜（デュポン社製、ナフィオン１１５膜、膜厚約１２０μｍ）を０．５ｍｏｌ／ｌの硫酸で１時間煮沸したのちに、その膜に脱イオン水で５回の洗浄および１時間煮沸を施した。つづいて、触媒層Ａをシート状にし、５ｃｍ×５ｃｍの大きさに裁断したものを用意し、陽イオン交換膜の両面に触媒層Ａを配したのち、加熱圧着（１３５℃、５０ｋｇ／ｃｍ２）することによって、陽イオン交換膜と触媒層Ａとの接合体を得た。つぎに、陽イオン交換膜／触媒層Ａ接合体からＦＥＰシートを剥がし取ることによって、本発明の固体高分子形燃料電池用陽イオン交換膜／触媒層接合体を得た。
【００７５】
最後に、陽イオン交換膜／触媒層接合体の両面に、撥水性を付与した導電性多孔質体のカーボンペーパーを配したのち、一対のセパレータで挟持することによって、本発明の固体高分子形燃料電池を作製し、これを燃料電池Ａとした。
【００７６】
［実施例２］
第１の工程では、まず、陽イオン交換樹脂の溶液と有機溶媒との混合溶液を調製した。陽イオン交換樹脂溶液としてＮａｆｉｏｎ溶液（アルドリッチ社製、５質量％溶液）１５０ｇにジメチルホルムアミド（ＤＭＦ）９６ｇと２−プロパノール５４ｇとを加えたのちに、振とう台で１２時間以上攪拌することによって、ポリマー含有量２．５質量％、ＤＭＦ含有量質量３２％の混合溶液（溶液Ｘ）を作製した。
【００７７】
つぎに、溶液Ｘ８４ｇを容器に採取し、カーボンとしてＶｕｌｃａｎ  ＸＣ−７２（キャボット社社製）を６ｇ添加したのちに、羽式攪拌器を用いて超音波を照射しながら１時間攪拌して分散物を作製した。この容器を５０℃の恒温水槽に設置し、分散物を羽式攪拌器で攪拌した。このとき、分散物の溶媒が蒸発するので、分散物は濃縮される。この濃縮によって、分散物の重量に対する固形分重量（カーボンと陽イオン交換樹脂の固形分との和）を１４質量％に調整し、これを分散物Ｂとした。
【００７８】
つぎに、隙間が２００μｍのアプリケータを用いて、スラリーＢを高分子シート（ダイキン工業社製、ＦＥＰシート）に塗布し、室温で乾燥することによって、陽イオン交換樹脂とカーボンとを含む、厚みは約２０μｍ（高分子シートの厚みを除く）の混合体Ｂを得た。
【００７９】
吸着および還元工程は実施例１と同様にして、本発明の固体高分子形燃料電池用触媒Ｂが含まれる触媒層Ｂを得た。この触媒層Ｂには、触媒金属としての白金が０．０４５ｍｇ／ｃｍ２担持されていた。
【００８０】
さらに実施例１と同様にして、陽イオン交換膜／触媒層Ｂ接合体を備えた本発明の固体高分子形燃料電池を作製し、これを燃料電池Ｂとした。
【００８１】
［実施例３］
第１の工程で分散物を作製する場合の溶媒をジメチルホルムアミド（ＤＭＦ）としたこと以外は実施例１と同様にして、分散物Ｃを製作した。さらに、この分散物Ｃを用いて、実施例１と同様にして、固体高分子形燃料電池用触媒Ｃが含まれる触媒層Ｃを得た。この触媒層Ｃには、触媒金属としての白金が０．０４４ｍｇ／ｃｍ２担持されていた。
【００８２】
［実施例４］
第１の工程で分散物を作製する場合の溶媒をＮ，Ｎ−ジメチルアセトアミド（ＤＭＡ）としたこと以外は実施例１と同様にして、分散物Ｄを製作した。さらに、この分散物Ｄを用いて、実施例１と同様にして、固体高分子形燃料電池用触媒Ｄが含まれる触媒層Ｄを得た。この触媒層Ｄには、触媒金属としての白金が０．０４５ｍｇ／ｃｍ２担持されていた。
【００８３】
［比較例１］
第１の工程で分散物を作製する場合ジメチルスルホキシドを用いず、そのほかの組成と製作方法は実施例１の分散物Ａと同様にして、従来の触媒層Ｅを製作した。この触媒層Ｅには、触媒金属としての白金が０．０４３ｍｇ／ｃｍ２担持されていた。
【００８４】
さらに実施例１と同様にして、陽イオン交換膜／触媒層Ｅ接合体を備えた本発明の固体高分子形燃料電池を作製し、これを燃料電池Ｅとした。
【００８５】
［触媒層の電気伝導率測定］
実施例１〜４および比較例１で得られた触媒層Ａ、Ｂ、Ｃ、ＤおよびＥについて、それぞれの電極を５ｃｍ×８ｃｍの大きさに裁断し、四深針抵抗率計（Ｌａｒｅｓｔａ−ＥＰ、三菱化学社製）を用いて電気伝導率を測定した。その測定の方法は、ＪＩＳ  Ｋ７１９４にしたがって５点測定でおこなった。測定結果を表１に示す。
【００８６】
【表１】
2006253042.tif 000003
【００８７】
表１から明らかなように、本発明の触媒層Ａ、Ｂ、ＣおよびＤの電気伝導率は、比較例１の従来の触媒層えの場合と比べて著しく高くなることがわかった。このことは、アミド結合あるいはスルホニル結合をもつ有機溶媒を触媒層製作用分散物に加えることによって、カーボンと陽イオン交換樹脂との分散性が向上するので、陽イオン交換樹脂が均一にカーボン粒子に被覆するとともに、カーボン粒子同士がつながって強固な電子伝導チャンネルを形成したためであると考えられる。
【００８８】
［実施例５および６］
［実施例５］
実施例１の分散物を製造する第１の工程において、分散物中のジメチルスルホキシド（ＤＭＳＯ）の含有率が、分散物全体の５、１０、１５、２０、３０、４０、５０、５５、６０質量％とした分散物を作製し、これらの分散物を用いて、実施例１と同様にして固体高分子形燃料電池用触媒を製作した。
【００８９】
［実施例６］
実施例３の分散物を製造する第１の工程において、分散物中のジメチルホルムアミド（ＤＭＦ）の含有率が、分散物全体の５、１０、１５、２０、３０、４０、５０、５５、６０質量％とした分散物を作製し、これらの分散物を用いて、実施例１と同様にして固体高分子形燃料電池用触媒を製作した。
【００９０】
実施例５および６で得られた触媒層の電気伝導率を、実施例１と同様の方法で測定し、触媒層の電気伝導率と、ジメチルスルホキシド（ＤＭＳＯ）またはジメチルホルムアミド（ＤＭＦ）の含有量との関係を図９に示す。図９において、記号□はＤＭＳＯの場合の、記号◆はＤＭＦの場合の関係を示す。
【００９１】
図９から、ＤＭＳＯまたはＤＭＦの含有量が１０質量％以上、６０質量％以下のときに、電気伝導率向上の効果が現れることがわかった。とくに、ＤＭＳＯまたはＤＭＦの含有量が２０質量％以上、５０質量％以下のときに、高い効果が得られた。そして、ＤＭＳＯまたはＤＭＦの含有率が３０質量％のときに、触媒層の電気伝導率は最大となった。
【００９２】
［燃料電池の特性］
実施例１の燃料電池Ａ、実施例２の燃料電池Ｂおよび比較例１の燃料電池Ｅについて、電圧―電流特性を測定した。測定条件は、セル温度を８０℃、アノードガスを純水素、アノード利用率を８０％、アノード加湿温度を８０℃、カソードガスを空気、カソード利用率４０％、カソード加湿温度を８０℃とした。
【００９３】
試験結果を図１０に示す。図１０において、曲線Ａは実施例１の燃料電池Ａの、また、曲線Ｅは比較例１の燃料電池Ｅの、電流−電圧特性を示す。なお、図１０には示していないが、実施例２の燃料電池Ｂの電流−電圧特性は、実施例１の燃料電池Ａの電流−電圧特性とほぼ同じであった。
【００９４】
実施例１の燃料電池Ａ、実施例２の燃料電池Ｂおよび比較例１の燃料電池Ｅにもちいた触媒層について、吸着した白金アンミン錯体の陽イオンのモル数、析出した白金のモル数、白金の析出率、白金の担持量および白金重量あたりの電流密度を、表２にまとめて示す。白金の析出率は、析出した白金のモル数に対する吸着した白金アンミン錯体の陽イオンのモル数の割合で定義される。さらに、白金重量あたりの電流密度は、触媒金属の電気化学的な反応に対する触媒活性の指標であり、セル電圧０．７Ｖにおける電流密度を白金の担持量で除した値である。
【００９５】
【表２】
2006253042.tif 000004
【００９６】
このように、図１０から、実施例１の燃料電池Ａの特性は、比較例１の燃料電池Ｅの特性よりも優れていることがわかったが、このことは、分散物Ａにジメチルスルホキシドを添加した効果によって、触媒層Ａの亀裂の発生を抑制できたことと、その触媒層の電気伝導率が向上したこととに起因するものと考えられる。
【００９７】
これらの触媒層では、カーボンと陽イオン交換樹脂を含む混合物の塗布量がそれぞれ同等であり、さらにこれらの混合物には同等量の陽イオン交換樹脂がそれぞれ含まれるので、これらの電極に吸着する白金アンミン錯体の陽イオンのモル数はほぼ同じであった。
【００９８】
しかしながら、実施例１や実施例２の白金の析出率は、比較例１の場合よりも約６％高いことから、実施例１や実施例２の触媒層の製法では、比較例１の場合よりも、吸着した白金アンミン錯体の陽イオンから白金に還元されるものが多いことがわかる。さらに実施例１や実施例２の白金重量当たりの電流密度は、比較例１の場合よりも高いので、実施例１や実施例２の触媒層の触媒金属は、電気化学的反応に対する触媒活性が向上したことを示唆する。この触媒活性の向上は、白金粒子の微細化にともなう表面積の増大に起因するものと考えられる。
【００９９】
また、実施例１のように陽イオン交換樹脂の溶液の粘度を低減することによって、カーボンの表面に均一な被膜が形成される。その被膜の形成によって、微細で均一な粒子径の触媒金属を担持することができる。したがって、その触媒金属の微細化によって、重量あたりの表面積が大きくなるので、電気化学的な反応に対する触媒活性が向上する。さらに、均一な被膜が形成されたカーボン表面には、触媒金属が析出する接面が増大するので、その金属が析出しやすくなる。この場合、混合物に含まれる樹脂に吸着した触媒金属の陽イオンのモル量に対して接面に析出する触媒金属のモル量が増大する。
【０１００】
つまり、本発明の燃料電池用電極の製法が開示するように、粘度を低減した陽イオン交換樹脂の溶液を用いることによって、カーボンの表面と陽イオン交換樹脂のプロトン伝導経路との接面に選択的に担持した触媒金属を微細化および高分散化できるので、その触媒金属の電気化学的な反応に対する活性を飛躍的に向上することと、その触媒が付与された電極を備える燃料電池を高出力化することとができる。
【図面の簡単な説明】
【０１０１】
【図１】本発明の燃料電池用電極の触媒層と陽イオン交換樹脂膜との接合体の断面を模式的に示した図。
【図２】触媒金属である白金が陽イオン交換樹脂のイオン伝導経路とカーボンの表面との接面に選択的に担持された電極の内部構造を模式的に示した図。
【図３】亀裂が発生した従来の触媒層と陽イオン交換膜との接合体の断面を模式的に示した図。
【図４】本発明の触媒層を備える固体高分子形燃料電池の断面を模式的に示した図。
【図５】溶液Ｘの粘度が低い場合の、溶液Ｘとカーボンとの混合物の状態を模式的に示す図。
【図６】溶液Ｘの粘度が高い場合の、溶液Ｘとカーボンとの混合物の状態を模式的に示す図。
【図７】粘度が低い溶液Ｘからカーボン材料の表面に形成された陽イオン交換樹脂の被膜の状態を模式的に示す図。
【図８】粘度が高い溶液Ｘからカーボン材料の表面に形成された陽イオン交換樹脂の被膜の状態を模式的に示す図。
【図９】ＤＭＳＯまたはＤＭＦのスラリーへの添加量と触媒層の電気伝導率の関係を示す図。
【図１０】燃料電池ＡおよびＥの電圧−電流特性を示す図。
【符号の説明】
【０１０２】
１１  本発明の固体高分子形燃料電池用電極の触媒層
１２、３２  陽イオン交換膜
１３、２１、３３、３８  カーボン
１４、２２、３４  カーボンを被覆する陽イオン交換樹脂
１５、２３、３５  触媒金属
１６、３６  細孔
２４  陽イオン交換樹脂のイオン伝導経路（親水性領域）
２５  陽イオン交換樹脂の疎水性領域
３１  従来の触媒層
３７  亀裂によってカーボンとカーボンとの連通が切断された部分
４１  固体高分子形燃料電池
４２  燃料電池用電極
４３  触媒層
４４  電極基材
４５  陽イオン交換膜
４６  セパレータ
４７  セパレータのガス流路
４８  シール材
５１  カーボンの二次粒子
５２  微細孔
５３  粘度が低い陽イオン交換樹脂の溶液Ｘ
５４  粘度が高い陽イオン交換樹脂の溶液Ｘ
５５  空隙
７１、８１  陽イオン交換樹脂の被膜
【図１】
2006253042.tif 000005
【図２】
2006253042.tif 000006
【図３】
2006253042.tif 000007
【図４】
2006253042.tif 000008
【図５】
2006253042.tif 000009
【図６】
2006253042.tif 000010
【図７】
2006253042.tif 000011
【図８】
2006253042.tif 000012
【図９】
2006253042.tif 000013
【図１０】
2006253042.tif 000014